(57)【要約】  ロールの胴部表面に下地肉盛層と、該下地肉盛層の上に炭化物粒子を分散した自溶合金溶射層を形成した熱延工場巻取り設備のロールであって、前記下地肉盛層は、ショア硬さが６０以上であり、質量％で、Ｃ：０．１〜０．４、Ｓｉ：２．０以下、Ｍｎ：３．０以下、Ｃｒ：１．０〜１５．０、Ｎｉ：２．５〜５．０含有するＦｅベースの肉盛層からなることを特徴とする。前記下地肉盛層は、さらに、Ｍｏ、Ｖ及びＣｏのうち１種以上を含有し、質量％で、Ｍｏ：０．１〜５．０、Ｖ：０．１〜３．０、Ｃｏ：０．５〜５．０である。
2015181852.tif 000002
【特許請求の範囲】
【請求項１】
ロールの胴部表面に下地肉盛層と、該下地肉盛層の上に炭化物粒子を分散した自溶合金溶射層を形成した熱延工場巻取り設備のロールであって、
前記下地肉盛層は、ショア硬さが６０以上であり、質量％で、Ｃ：０．１〜０．４、Ｓｉ：２．０以下、Ｍｎ：３．０以下、Ｃｒ：１．０〜１５．０、Ｎｉ：２．５〜５．０含有するＦｅベースの肉盛層からなることを特徴とする熱延工場巻取り設備のロール。
【請求項２】
前記下地肉盛層は、さらに、Ｍｏ、Ｖ及びＣｏのうち１種以上を含有し、質量％で、Ｍｏ：０．１〜５．０、Ｖ：０．１〜３．０、Ｃｏ：０．５〜５．０であることを特徴とする請求項１に記載の熱延工場巻取り設備のロール。
【請求項３】
前記下地肉盛層は、前記自溶合金溶射層を複数回フュージングした場合であっても、
ショア硬さが６０以上であることを特徴とする請求項１又は２に記載の熱延工場巻取り設備のロール。
【発明の詳細な説明】
【技術分野】
【０００１】
本発明は、熱延工場巻取り設備のロールに関し、特にロール表面に被覆される被覆層の組成に関するものである。
【背景技術】
【０００２】
熱延工場巻取り設備に設けられるロールは、通板材との摺動および通板材突入時の衝撃により摩耗を引き起こすため、ロール表面に下地肉盛層を形成するとともに、この上に上地自溶合金溶射層を形成してロールを保護することが知られている（例えば、特許文献１乃至３参照）。【０００３】
特許文献１は、質量％で、Ｃ：０．１５％、Ｓｉ：０．４０％、Ｍｎ：１．８０％、Ｃｒ：３．０％、Ｍｏ：２．０％、Ｖ：０．８０％、Ｎｉ：２．０％、Ｃｏ：１．０％含み、残部がＦｅ及び不可避的不純物からなる下地肉盛層を開示する。特許文献２は、質量％で、Ｃ：０．２５％、Ｓｉ：０．５％、Ｍｎ：１．２％、Ｃｒ：１３．０％、Ｍｏ：０．７％、Ｎｉ：１．５％含み、残部がＦｅ及び不可避的不純物からなる下地肉盛層を開示する。特許文献３は、Ｃ：０．２６％、Ｓｉ：０．３２％、Ｍｎ：１．１３％、Ｃｒ：１３．３％、Ｍｏ：０．７４％、Ｎｉ：１．１６％含み、残部がＦｅ及び不可避的不純物からなる下地肉盛層を開示する。
【先行技術文献】
【特許文献】
【０００４】
【特許文献１】特開昭５５−１４０７１０号公報
【特許文献２】特開平８−１２１４６４号公報
【特許文献３】特開平９−６７０５４号公報
【発明の概要】
【発明が解決しようとする課題】
【０００５】
近年、熱延工場巻き取り通板材質の変化により（例えば、ハイカーボン材、高張力鋼板、厚板材の増加、縞板巻き取りロールへの適用などが考えられる）、下地肉盛層に要求される硬度が以前に増して向上している。しかしながら、上述の各特許文献に記載された下地肉盛層は、ショア硬さが５０以上で、６０に満たないため、通板時に板材が当接することにより、上地自溶合金溶射層に凹み、割れが発生する。【０００６】
また、近年、上地自溶合金溶射層に対して複数回のフュージング処理が実施される場合がある。本発明者等が、上述の各特許文献に記載された上地自溶合金溶射層に複数回のフュージング処理を実施したところ、下地肉盛層の硬さが大幅に低下してしまうことがわかった。【０００７】
そこで、本願発明は、上地自溶合金溶射層と、下地肉盛層とをロール表面に備えた熱延工場巻取り設備のロールにおいて、下地肉盛層のショア硬さを６０以上にすることを目的とする。
【課題を解決するための手段】
【０００８】
上記課題を解決するために、本願発明に係る熱延工場巻取り設備のロールは、（１）ロールの胴部表面に下地肉盛層と、該下地肉盛層の上に炭化物粒子を分散した自溶合金溶射層を形成した熱延工場巻取り設備のロールであって、前記下地肉盛層は、ショア硬さが６０以上であり、質量％で、Ｃ：０．１〜０．４、Ｓｉ：２．０以下、Ｍｎ：３．０以下、Ｃｒ：１．０〜１５．０、Ｎｉ：２．５〜５．０含有するＦｅベースの肉盛層からなることを特徴とする。【０００９】
（２）上記（１）の構成において、前記下地肉盛層は、さらに、Ｍｏ、Ｖ及びＣｏのうち１種以上を含有し、質量％で、Ｍｏ：０．１〜５．０、Ｖ：０．１〜３．０、Ｃｏ：０．５〜５．０であってもよい。【００１０】
（３）上記（１）又は（２）の構成において、前記下地肉盛層は、前記自溶合金溶射層を複数回フュージングした場合であっても、ショア硬さが６０以上である。
【発明の効果】
【００１１】
本願発明によれば、上地自溶合金溶射層と、下地肉盛層とをロール表面に備えた熱延工場巻取り設備のロールにおいて、下地肉盛層のショア硬さを６０以上にすることができる。
【図面の簡単な説明】
【００１２】
【図１】図１は、熱延工場巻取り設備の概略図である。
【発明を実施するための形態】
【００１３】
図１は、熱延工場巻取り設備の概略図である。同図を参照して、熱延工場巻取り設備は、仕上げ圧延機にて定寸に圧延された４００〜９００℃の高温鋼板１０を巻き取る複数のコイラー３および各コイラー３の前段に位置する上、下ピンチロール１、２を備える。これら複数のコイラー３および上、下ピンチロール１、２は、同一の圧延ラインに設けられる。
【００１４】
コイラー３は、鋼板１０を巻き取るマンドレル４、およびマンドレル４の周囲に配置されて鋼板１０をマンドレル４に押し付ける複数のラッパーロール５を備える。上、下ピンチロール１、２は、仕上げ圧延機から搬送される鋼板１０を、斜め下方のコイラー３側に方向転換させて該コイラー３に巻き取らせるか、そのまま水平に搬送して下流側のコイラー３に巻き取らせる。上、下ピンチロール１、２は、コイラー３が鋼板１０を安定して巻き取れるように鋼板１０に後方への張力を付与する機能も有する。
【００１５】
上述のピンチロール１、２及びラッパーロール５のロール胴部表面には下地肉盛層が形成されており、この下地肉盛層の上に炭化物粒子を分散した自溶合金溶射層が形成されている。なお、これらのピンチロール１、２及びラッパーロール５、つまり、熱延工場の巻き取り設備のロールに用いられるロール母材には、鉄系の金属を用いることができる。
【００１６】
自溶合金溶射層には、例えば、ベース金属中に炭化物粒子が３〜６０ｗｔ％分散含有された溶着合金を用いることができる。ベース金属には、Ｎｉ系の金属、Ｃｏ系の金属、Ｆｅ系の金属を用いることができる。炭化物粒子を３〜６０ｗｔ％分散含有させることで、耐摩耗性が高まる。炭化物粒子の添加量が３ｗｔ％未満では、添加炭化物粒子の大きさ及び微小添加量との関係で、組織中の炭化物粒子分布が偏分布となりやすく、十分な耐摩耗性を確保することができない。
【００１７】
また、炭化物粒子の添加量が６０ｗｔ％超になると、炭化物の歩留まり低下によるコスト高になるとともに、皮膜自体の靭性低下による製作過程での割れ発生、溶射層のフュージング不良を招くおそれがある。
【００１８】
溶着合金に分散する炭化物には、ＷＣ、ＷｍＣｎ、Ｃｒ３Ｃ２、ＮｂＣ、ＶＣ、ＭｏＣ、ＴｉＣ、ＳｉＣの１種以上など、溶射材料として造粒可能な炭化物を使用することができる。これにベース金属としてのＮｉ系金属、Ｃｏ系金属、Ｆｅ系金属のいずれかを組み合わせることにより、各ロールの耐摩耗性、耐熱衝撃性、耐スリップ焼付の各特性を変化させることができる。その結果、熱延工場巻取り設備の条件に適合した材料を適宜選択することができる。
【００１９】
上述の溶着合金にフュージング処理を施すことで、自溶合金溶射層が形成される。フュージング処理は、溶射パウダーの溶射後に、これを再加熱して、再溶融させる処理のことである。本実施形態の下地肉盛層は、このフュージング処理を複数回実施しても、ショア硬さ（Ｈｓ）が６０未満とならない。すなわち、上地の溶着合金をフュージングすると、下地肉盛層がその熱を受熱するが、特許文献１乃至３に開示された下地肉盛層では、下地肉盛層が複数回加熱されることで、ショア硬さ（Ｈｓ）が大きく低下する。一方、本実施形態の組成を満足する下地肉盛層では、フュージング処理の熱を受熱しても、ショア硬さ（Ｈｓ）が６０未満に低下しないため、上地自溶合金溶射層に凹み、割れが発生しにくくなる。
【００２０】
すなわち、本実施形態の下地肉盛層は、ショア硬さが６０以上であり、質量％で、Ｃ：０．１〜０．４、Ｓｉ：２．０以下、Ｍｎ：３．０以下、Ｃｒ：１．０〜１５．０、Ｎｉ：２．５〜５．０含有するＦｅベースの肉盛層からなる。以下、下地肉盛層の成分限定理由について説明する。
【００２１】
Ｃ：０．１〜０．４
Ｃは、肉盛層の機械的強度、硬度を向上させるために必要である。しかしながら、０．４質量％を超えると、肉盛溶接時に割れが発生する。
【００２２】
Ｓｉ：２．０以下
Ｓｉは、２．０質量％を超えると、溶接時に割れが発生し、靭性及び硬度が低下する。なお、溶接金属を脱酸するためにＳｉは少なくとも０．２以上添加するのが好ましい。
【００２３】
Ｍｎ：３．０以下
Ｍｎは、３．０質量％を超えると、硬度が低下する。なお、溶接金属を脱酸するためにＭｎは少なくとも０．５以上添加するのが好ましい。
【００２４】
Ｃｒ：１．０〜１５．０
Ｃｒは、上地自溶合金溶射層をフュージングした際に、そのフュージング熱を受熱してオーステナイト領域まで昇温され、フュージング後に冷却されることにより、組織がオーステナイト組織からマルテンサイト組織に変わるため、硬度が向上する。Ｃｒの含有量が１質量％未満になると、上述の効果が得られない。Ｃｒの含有量が１５質量％を超えると、オーステナイト組織が多くなり硬度が大きく低下する。好ましくは、Ｃｒの含有量は８．０質量％以下である。Ｃｒの含有量を８質量％以下に制限することにより、オーステナイト組織の増大による硬度低下を、十分に抑制することができる。
【００２５】
Ｎｉ：２．５〜５．０
Ｎｉは、上地自溶合金溶射層をフュージングした際に、そのフュージング熱を受熱してオーステナイト領域まで昇温され、フュージング後に冷却されることにより、組織がオーステナイト組織からマルテンサイト組織に変わるが、硬度低下の原因となる恒温変態であるパーライトとベーナイト組織抑制効果があり、硬度が向上する。また、靱性を向上させる効果がある。しかしながら、Ｎｉの含有量が５質量％を超えると、硬度が低下する。
【００２６】
前記下地肉盛層は、さらに、Ｍｏ、Ｖ及びＣｏのうち１種以上を含有していてもよい。これらの含有量は、質量％で、Ｍｏ：０．１〜５．０、Ｖ：０．１〜３．０、Ｃｏ：０．５〜５．０とすることができる。
【００２７】
Ｍｏ：０．１〜５．０
Ｍｏは高温硬度を増す効果があるが、０．１％未満だと効果がない。５．０％超添加しても、その効果は飽和し、著しい硬度向上効果が望めない。
【００２８】
Ｖ：０．１〜３．０
Ｖは高温硬度を増す効果があるが、０．１％未満だと効果がない。３．０％超だとその効果は飽和し、著しい硬度向上効果が望めない。
【００２９】
Ｃｏ：０．５〜５．０
Ｃｏは高温硬度を増す効果があるが、０．５％以下だと効果がない。５．０％以上だとその効果は飽和し、著しい硬度向上が望めない。またＣｏは高価であるため、上限値を５．０％とした。
【００３０】
以下、実施例を示して、本発明についてより具体的に説明する。表１に示す通り、種々の組成からなるロールについてショア硬さを調べた。所定の溶射材料を溶射して、フュージングした後、溶射皮膜を旋削加工で取り除き、下地肉盛層表面の硬さをショア硬度計で測定した。上地溶射層は、炭化物粒子を分散したＮｉ基自溶合金溶射材料をガスフレーム溶射法で溶射することにより形成した。また、上地溶射層に対するフュージング処理の回数は３回とした。
【００３１】
ショア硬さが６０以上であって、かつ、割れが発生しなかった場合には、合格として○で評価した。割れの有無に関わらず、ショア硬さが６０未満の場合には、不合格として×で評価した。ショア硬さの大小に関わらず、割れが発生した場合には、不合格として×で評価した。
【表１】
2015181852.tif 000003
【００３２】
さらに、実施例２、１７、１８、２２、比較例７、８について、フュージング回数を１回、２回、３回、４回、５回と変化させて、それぞれについてショア硬さを調べた。その試験結果を表２に示す。
【表２】
2015181852.tif 000004
【００３３】
比較例７，８はフュージング回数が増加するのに応じて、著しくショア硬さが低下した。比較例７では、フュージング回数が２回以上になるとショア硬さが６０未満に低下した。比較例８では、フュージング回数が３回以上になるとショア硬さが６０未満に低下した。一方、本発明の実施例２、１７、１８、２２はフュージング回数の増加によるショア硬さの低下量が小さく、フュージング回数が５回に達しても、６０以上のショア硬さを確保することができた。
【図１】
2015181852.tif 000005
【国際調査報告】
2015181852.tif 000006
2015181852.tif 000007